(57)【要約】【課題】機械的強度に優れ、高い難燃性を有し、成形性に優れるポリアミド樹脂組成物及び表面外観が良好な成形品を得る。【解決手段】ポリアミド樹脂組成物ペレットであって、（Ａ）：（ａ−１）硫酸相対粘度（ηｒ）が１．８０〜２．５０であるポリアミド６６／６Ｉ共重合体５０〜９０質量％、（ａ−２）臭素系難燃剤９〜３５質量％、及び（ａ−３）酸化アンチモン１〜１５質量％を含有する、ポリアミド樹脂組成物３０〜５０質量部と、（Ｂ）：ＴＥＸ数が３０００〜４０００（ＴＥＸ）、モノフィラメントの平均繊維径が１５〜１８μｍであり、前記ポリアミド樹脂組成物ペレット中の長さが５〜１５ｍｍであるガラス繊維５０〜７０質量部と、を、含有し、長さが５〜１５ｍｍのポリアミド樹脂組成物ペレット１００質量部と、（Ｃ）：高級脂肪酸金属塩０．０１〜０．５質量部と、（Ｄ）：着色マスターバッチペレット１〜１０質量部と、を、含む、ガラス長繊維強化難燃性ポリアミド樹脂組成物。【選択図】なし【特許請求の範囲】
【請求項１】
ポリアミド樹脂組成物ペレットであって、
（Ａ）：（ａ−１）硫酸相対粘度（ηｒ）が１．８０〜２．５０であるポリアミド６６／６Ｉ共重合体５０〜９０質量％、（ａ−２）臭素系難燃剤９〜３５質量％、及び（ａ−３）酸化アンチモン１〜１５質量％を含有する、ポリアミド樹脂組成物３０〜５０質量部と、
（Ｂ）：ＴＥＸ数が３０００〜４０００（ＴＥＸ）、モノフィラメントの平均繊維径が１５〜１８μｍであり、前記ポリアミド樹脂組成物ペレット中の長さが５〜１５ｍｍであるガラス繊維５０〜７０質量部と、
を、含有し、長さが５〜１５ｍｍのポリアミド樹脂組成物ペレット１００質量部と、
（Ｃ）：高級脂肪酸金属塩０．０１〜０．５質量部と、
（Ｄ）：着色マスターバッチペレット１〜１０質量部と、
を、含む、
ガラス長繊維強化難燃性ポリアミド樹脂組成物。
【請求項２】
前記（ａ−１）ポリアミド６６／６Ｉ共重合体の６６成分の割合が６０〜９０質量％であり、６Ｉ成分の割合が１０〜４０質量％である、請求項１に記載のガラス長繊維強化難燃性ポリアミド樹脂組成物。
【請求項３】
請求項１又は２に記載のガラス長繊維強化難燃性ポリアミド樹脂組成物を成形した成形品。
【発明の詳細な説明】
【技術分野】
【０００１】
本発明は、ガラス長繊維強化難燃性ポリアミド樹脂組成物及び成形品に関する。
【背景技術】
【０００２】
ポリアミド樹脂は、難燃性及び電気的特性に優れているため、従来から、電気・電子部品、機械部品、自動車部品等に広く利用されている。
特に、繊維状無機質強化材を配合した繊維強化ポリアミド樹脂組成物は、優れた電気的特性、機械的特性及び成形加工性を有することから、部品の軽量化や部品点数の削減に有用である（例えば、特許文献１及び２参照。）。
【０００３】
しかしながら、ガラス短繊維を配合することにより強化した繊維強化ポリアミド樹脂組成物は、通常、成形品中のガラス繊維長が０．３ｍｍ程度となるため、実用上十分な耐衝撃性が得られないという問題を有している。
前記耐衝撃性を改善するために、長繊維強化材を配合することにより強化した繊維強化ポリアミド樹脂組成物が従来より提案されている。例えば、特許文献３及び４には、長繊維強化材により耐衝撃性を改善した繊維強化ポリアミド樹脂組成物に、臭素系難燃剤とアンチモン化合物とをさらに添加したポリアミド樹脂組成物が開示されている。また、特許文献５には、繊維強化ポリアミド樹脂組成物に、難燃剤として燐系難燃剤を、さらに添加した樹脂組成物が開示されている。
【先行技術文献】
【特許文献】
【０００４】
【特許文献１】特開平１０−１５８５０６号公報
【特許文献２】特開２００５−２２０２４０号公報
【特許文献３】特開２００６−１９３５５１号公報
【特許文献４】特開２００９−１６７２７０号公報
【特許文献５】特開２００６−１８１７７６号公報
【発明の概要】
【発明が解決しようとする課題】
【０００５】
しかしながら、上述した引用文献３〜５に提案されている技術は、いずれも長繊維強化ポリアミド樹脂ペレットと難燃剤を含有したポリアミド樹脂ペレット（短繊維強化材を含む場合も有る）とのブレンドを必須要件としている。したがって、いずれの場合も輸送時等にペレットの分級が生じ、製品毎で難燃剤の濃度が不均一になり難燃性にバラツキが生じてしまうという問題を有している。
【０００６】
そこで本発明においては、機械的強度に優れるだけでなく、非常に高い難燃性を有しつつ、成形性に優れることで表面外観が良好な成形品が得られるガラス長繊維強化難燃ポリアミド樹脂組成物を提供することを目的とする。
【課題を解決するための手段】
【０００７】
本発明者は、上述した従来技術の課題の解決を図るべく鋭意研究を重ねた結果、特定のポリアミド樹脂、所定のガラス繊維を含有するポリアミド樹脂組成物ペレットと、高級脂肪酸金属塩と、着色マスターバッチペレットとを含むガラス長繊維強化難燃性ポリアミド樹脂組成物が、上記課題を解決できることを見出し、本発明を完成するに至った。
すなわち、本発明は、以下の通りである。
【０００８】
〔１〕
ポリアミド樹脂組成物ペレットであって、
（Ａ）：（ａ−１）硫酸相対粘度（ηｒ）が１．８０〜２．５０であるポリアミド６６／６Ｉ共重合体５０〜９０質量％、（ａ−２）臭素系難燃剤９〜３５質量％、及び（ａ−３）酸化アンチモン１〜１５質量％を含有する、ポリアミド樹脂組成物３０〜５０質量部と、
（Ｂ）：ＴＥＸ数が３０００〜４０００（ＴＥＸ）、モノフィラメントの平均繊維径が１５〜１８μｍであり、前記ポリアミド樹脂組成物ペレット中の長さが５〜１５ｍｍであるガラス繊維５０〜７０質量部と、
を、含有し、長さが５〜１５ｍｍのポリアミド樹脂組成物ペレット１００質量部と、
（Ｃ）：高級脂肪酸金属塩０．０１〜０．５質量部と、
（Ｄ）：着色マスターバッチペレット１〜１０質量部と、
を、含む、
ガラス長繊維強化難燃性ポリアミド樹脂組成物。
〔２〕
前記（ａ−１）ポリアミド６６／６Ｉ共重合体の６６成分の割合が６０〜９０質量％であり、６Ｉ成分の割合が１０〜４０質量％である、前記〔１〕に記載のガラス長繊維強化難燃性ポリアミド樹脂組成物。
〔３〕
前記〔１〕又は〔２〕に記載のガラス長繊維強化難燃性ポリアミド樹脂組成物を成形した成形品。
【発明の効果】
【０００９】
本発明によれば、機械的強度に優れ、非常に高い難燃性を有しつつ、成形性に優れるポリアミド樹脂組成物及び表面外観が良好な成形品が得られる。
【発明を実施するための形態】
【００１０】
以下、本発明を実施するための形態（以下、「本実施形態」という）について詳細に説明する。
なお、本発明は、以下の実施形態に制限されるものではなく、その要旨の範囲内で種々変形して実施することができる。
【００１１】
〔ガラス長繊維強化難燃性ポリアミド樹脂組成物〕
本実施形態のガラス長繊維強化難燃性ポリアミド樹脂組成物は、
下記（Ａ）及び（Ｂ）を含有するポリアミド樹脂組成物ペレットであって、
（Ａ）：（ａ−１）硫酸相対粘度（ηｒ）が１．８０〜２．５０であるポリアミド６６／６Ｉ共重合体５０〜９０質量％、（ａ−２）臭素系難燃剤９〜３５質量％、及び（ａ−３）酸化アンチモン１〜１５質量％を含有する、ポリアミド樹脂組成物３０〜５０質量部と、
（Ｂ）：ＴＥＸ数が３０００〜４０００（ＴＥＸ）、モノフィラメントの平均繊維径が１５〜１８μｍであり、前記ポリアミド樹脂組成物ペレット中の長さが５〜１５ｍｍであるガラス繊維５０〜７０質量部と、
を、含有し、長さが５〜１５ｍｍのポリアミド樹脂組成物ペレット１００質量部と、
（Ｃ）：高級脂肪酸金属塩０．０１〜０．５質量部と、
（Ｄ）：着色マスターバッチペレット１〜１０質量部と、
を、含む、
ガラス長繊維強化難燃性ポリアミド樹脂組成物である。
【００１２】
（（Ａ）ポリアミド樹脂組成物）
本実施形態のガラス長繊維強化難燃性ポリアミド樹脂組成物を構成するポリアミド樹脂組成物ペレットは、（Ａ）ポリアミド樹脂組成物（以下、（Ａ）成分、（Ａ）と記載する場合もある。）を含有し、当該（Ａ）ポリアミド樹脂組成物は、下記（ａ−１）ポリアミド６６／６Ｉ共重合体（以下、（ａ−１）と記載する場合もある。）、（ａ−２）臭素系難燃剤（以下、（ａ−２）と記載する場合もある。）、及び（ａ−３）酸化アンチモン（以下、（ａ−３）と記載する場合もある。）を含有する。
（Ａ）ポリアミド樹脂組成物は、前記（ａ−１）、（ａ−２）、（ａ−３）及び必要に応じて後述するその他の添加剤を押出機で溶融混練することにより得られる。
【００１３】
＜（ａ−１）ポリアミド６６／６Ｉ共重合体＞
前記（ａ−１）ポリアミド６６／６Ｉ共重合体とは、アジピン酸とイソフタル酸とへキサメチレンジアミンとを重合してなるポリアミドである。なお、これらの他、ポリアミド成分、例えば、ポリアミド６、ポリアミド６６、ポリアミド６６／６共重合体、ポリアミド６６／６Ｉ／６共重合体、アジピン酸とシクロヘキサンジカルボン酸とイソフタル酸とへキサメチレンジアミンとを重合してなるポリアミド（ポリアミド６６／６Ｃ／６Ｉ共重合体）等が含有されていてもよい。
これらのポリアミド６６／６Ｉ以外のポリアミド成分の含有量は、（ａ−１）中、２０質量％以下であることが好ましい。
前記ポリアミド６６／６Ｉ、ポリアミド６６／６Ｉ／６Ｃ等の半芳香族ポリアミドの共重合比や、当該半芳香族ポリアミドと、ポリアミド６、ポリアミド６６、ポリアミド６６／６等の脂肪族ポリアミドとのブレンド物におけるブレンド比を調整することにより結晶化温度を適宜制御することで、成形品表面にガラス繊維が露出し難くなる傾向にあり、表面外観に優れた成形品を得るのに好適であり、その中でも前記（ａ−１）としては、ポリアミド６６／６Ｉ共重合体単独が好ましい。
【００１４】
前記（ａ−１）ポリアミド６６／６Ｉ共重合体の硫酸相対粘度（ηｒ）は１．８０〜２．５０の範囲である。好ましくは１．８５〜２．４５、より好ましくは１．９０〜２．３５の範囲である。このような範囲の（ａ−１）ポリアミド６６／６Ｉ共重合体を用いると、ペレットの樹脂含浸性、すなわちポリアミド樹脂組成物ペレットにおける（ａ−１）ポリアミド樹脂の含浸性に優れたものとなるため、押出時の操業性に優れ、また、表面外観に優れた成形品が得られる。
前記硫酸相対粘度（ηｒ）は、オストワルド粘度計を用いて、（ａ−１）ポリアミド樹脂溶液の滴下秒数及び硫酸溶液滴下秒数を２５℃の温度条件下で測定し、当該測定値を用いて下記式により求めることができる。
下記式中、ポリアミド樹脂とは、（ａ−１）ポリアミド６６／６Ｉ共重合体である。
硫酸相対粘度（ηｒ）＝（ポリアミド樹脂溶液の滴下秒数）／（硫酸溶液滴下秒数）
ここで式中のポリアミド樹脂溶液は、９６％硫酸溶液中に０．０１ｇ／ｍＬの濃度となるようにポリアミド樹脂を溶解させて得られたものとする。
【００１５】
また、（ａ−１）ポリアミド６６／６Ｉ共重合体は、成形品の表面外観、耐熱性、押出加工温度の観点から、６６成分の割合が６０〜９０質量％であることが好ましく、６２〜８８質量％であることがより好ましく、６５〜８５質量％であることがさらに好ましく、６Ｉ成分の割合が１０〜４０質量％であることが好ましく、１２〜３８質量％であることがより好ましく、１５〜３５質量％であることがさらに好ましい。
【００１６】
＜（ａ−２）臭素系難燃剤＞
前記（ａ−２）臭素系難燃剤としては、以下に限定されるものではないが、例えば、臭素化ポリスチレン、臭素化スチレン無水マレイン酸重合体、臭素化ポリフェニレンエーテル、臭素化エポキシ樹脂、臭素化架橋芳香族重合体、臭素化フェノキシ樹脂等が挙げられ、耐熱性、非ブリードアウト性の観点から、特に臭素化ポリスチレン、臭素化ポリフェニレンエーテルが好ましい。これらの（ａ−２）臭素系難燃剤は、１種単独で用いてもよく、２種以上併用してもよい。
【００１７】
＜（ａ−３）酸化アンチモン＞
前記（ａ−３）酸化アンチモンとしては、以下に限定されるものではないが、例えば、三酸化二アンチモン、四酸化二アンチモン、五酸化二アンチモン、アンチモン酸ナトリウム等の酸化アンチモン類が挙げられる。
これらはそれぞれ一種単独で用いてもよく、２種以上併用してもよい。
前記（ａ−３）酸化アンチモンの平均粒子径は、成形時の繊維折損を抑え、優れた機械強度と難燃性とを有するポリアミド樹脂組成物ペレットを得る観点から、０.０１〜５０μｍの範囲が好ましい。より好ましくは、０．１〜３０μｍ、さらに好ましくは、１〜２０μｍである。
（ａ−３）酸化アンチモンの平均粒子径の測定方法としては、走査型電子顕微鏡にて解析し、その粒子径を１００〜２００個測定し、該測定値から平均粒子径を求める方法を挙げることができる。
【００１８】
＜その他の添加剤＞
（Ａ）ポリアミド樹脂組成物においては、上述した（ａ−１）〜（ａ−３）の他、前記（ａ−１）ポリアミド６６／６Ｉ共重合体と前記（ａ−２）臭素系難燃剤との間に作用する混和剤を、さらに用いることもできる。
前記混和剤としては、酸無水物構造を置換基の一部に有するポリフェニレンエーテル樹脂や、スチレンと無水マレイン酸との共重合体が特に好ましい。
これらの混和剤を少量用いると、射出成形品のウエルド部において高い強度が得られる。
さらに、前記（ａ−２）臭素系難燃剤の分散粒径を小さく制御することができ、靭性を有する成形品が得られる。
【００１９】
＜（ａ−１）〜（ａ−３）の配合割合＞
（Ａ）ポリアミド樹脂組成物において、前記（ａ−１）〜（ａ−３）の配合割合は、前記（ａ−１）〜（ａ−３）の合計１００質量％に対して、（ａ−１）５０〜９０質量％、（ａ−２）９〜３５質量％、（ａ−３）１〜１５質量％であり、好ましくは（ａ−１）５５〜８５質量％、（ａ−２）１２〜３３質量％、（ａ−３）３〜１３質量％であり、より好ましくは、（ａ−１）６０〜８０質量％、（ａ−２）１５〜３０質量％、（ａ−３）５〜１０質量％である。
前記（ａ−１）〜（ａ−３）の配合割合を前記範囲内とすることにより、連続生産性に優れるだけでなく、難燃性に優れ、さらに（ａ−２）臭素系難燃剤から発生するガスによる成形品の焼けを少なくでき、表面外観に優れた成形品を得ることができる。
【００２０】
＜（Ａ）ポリアミド樹脂組成物の配合割合＞
本実施形態のガラス長繊維強化難燃性ポリアミド樹脂組成物を構成するポリアミド樹脂組成物ペレット中の、（Ａ）ポリアミド樹脂組成物の配合割合は、機械的強度と成形品外観との観点から、前記（Ａ）成分と後述する（Ｂ）成分との合計１００質量部に対して、３０〜５０質量部であり、好ましくは３５〜４５質量部であり、より好ましくは４０〜４５質量部である。
【００２１】
（（Ｂ）ガラス繊維）
本実施形態のガラス長繊維強化難燃性ポリアミド樹脂組成物を構成するポリアミド樹脂組成物ペレットは、（Ｂ）ガラス繊維（以下、（Ｂ）成分と記載する場合もある。）を含有する。
（Ｂ）ガラス繊維は、ＴＥＸ数が３０００〜４０００であり、モノフィラメントの平均繊維径が１５〜１８μｍであり、前記ポリアミド樹脂組成物ペレット中の長さが５〜１５ｍｍであり、ポリアミド樹脂組成物ペレットと略同一の長さを有することが好ましい。
（Ｂ）ガラス繊維は、前記ポリアミド樹脂組成物ペレットを製造する段階で、連続繊維であるガラス繊維ロービング束として用いられるものであり、ストランドをカットしペレタイズすることにより、強化材として（Ａ）ポリアミド樹脂中に含有されている。
【００２２】
前記ガラス繊維ロービングは、ポリアミド樹脂用の集束剤で表面処理されていることが好ましい。集束剤は、サイジングを目的とした集束成分とポリアミド樹脂との接着性を目的とした表面処理成分を含んでいるものが好ましい。
ガラス繊維ロービングの集束剤の構成成分は、特に限定されるものではない。好ましい集束剤は、機械的特性向上の観点から無水マレイン酸と不飽和単量体との共重合体と、シラン系カップリング剤とを主たる構成成分とするものが挙げられる。
集束剤を構成する無水マレイン酸と不飽和単量体との共重合体としては、以下に限定されるものではないが、例えば、スチレン、α−メチルスチレン、ブタジエン、イソプレン、クロロプレン、２，３−ジクロロブタジエン、１，３−ペンタジエン、シクロオクタジエン等の不飽和単量体と無水マレイン酸との共重合体が挙げられる。その中でも、ブタジエン又はスチレンと、無水マレイン酸との共重合体が特に好ましい。これらの単量体は２種以上併用してもよい。
前記集束剤を構成する無水マレイン酸と不飽和単量体との共重合体は、平均分子量が２，０００以上であることが好ましい。また、無水マレイン酸と不飽和単量体との割合は特に制限されない。さらに無水マレイン酸共重合体に加えてアクリル酸系共重合体やウレタン系ポリマーを併用してもよい。
【００２３】
前記集束剤を構成するもう一つの成分である前記シラン系カップリング剤としては、通常、ガラス繊維の表面処理に用いられるシラン系カップリング剤が使用できる。以下に限定されるものではないが、例えば、γ−アミノプロピルトリメトキシシラン、γ−アミノプロピルトリエトキシシラン、Ｎ−β（アミノエチル）γ−アミノプロピルメチルジメトキシシラン、Ｎ−β（アミノエチル）アミノプロピルトリメトキシシラン、Ｎ−β（アミノエチル）アミノプロピルトリエトキシシラン等のアミノシラン系カップリング剤；γ−グリシドキシプロピルメチルジエトキシシラン、γ−グリシドキシプロピルトリメトキシシラン、γ−グリシドキシプロピルトリエトキシシラン等のエポキシシラン系カップリング剤；γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン等のメタクリロキシシラン系カップリング剤；ビニルトリメトキシシラン、ビニルトリエトキシシラン、ビニルトリス（βメトキシエトキシ）シラン等のビニルシラン系カップリング剤；等が挙げられる。
これらシランカップリング剤は、１種単独で用いてもよく、２種以上併用することもできる。
これらの中で特に（ａ−１）ポリアミド６６／６Ｉ共重合体との親和性からアミノシラン系カップリング剤が特に好ましく、その中でもγ−アミノプロピルトリエトキシシラン、Ｎ−β（アミノエチル）γ−アミノプロピルトリエトキシシランがより好ましい。
【００２４】
前記無水マレイン酸共重合体とシラン系カップリング剤との使用割合は、無水マレイン酸共重合体１００質量部に対してシラン系カップリング剤０．０１〜２０質量部の割合が好ましく、より好ましくは５〜２０質量部、さらに好ましくは１０〜２０質量部の割合である。
通常、無水マレイン酸共重合体とシラン系カップリング剤とは水溶媒中で混和し、集束剤として用いられる。なお必要に応じて界面活性剤、滑剤、柔軟剤、帯電防止剤等を加えてもよい。
【００２５】
上記のように、（Ｂ）ガラス繊維は、モノフィラメントの平均繊維径が１５〜１８μｍである。
(Ｂ)ガラス繊維のモノフィラメントの平均繊維径は、集束性、樹脂の含浸性の観点から１５μｍ以上であるものとし、機械的強度向上の観点から１８μｍ以下である。
好ましくは、１６μｍ以上１８μｍ以下であり、より好ましくは１７μｍ以上１８μｍ以下である。
前記（Ｂ）ガラス繊維のモノフィラメントの平均繊維径は、走査型電子顕微鏡や光学顕微鏡を用いて任意に１００本のモノフィラメントの繊維径を測定し、得られた各測定値を平均することにより算出することができる。
【００２６】
（Ｂ)ガラス繊維のＴＥＸ数としては、機械的強度に優れ、含浸性に優れた押出時の操業性に優れたポリアミド樹脂組成物ペレットを得る観点から、３０００〜４０００（ＴＥＸ）であるものとし、３２００〜３８００(ＴＥＸ)であることが好ましい。
なお、ＴＥＸ数とは、ガラス繊維ロービング１０００ｍあたりの質量で、単位は「ｇ／１０００ｍ」で表される。
（Ｂ）ガラス繊維のＴＥＸ数は、ＪＩＳ  Ｒ３９１１に準拠して求めることができる。
具体的には、下記式に従い、（ｍ／ｌ）を算出し、ＪＩＳ  Ｚ８４０１によって小数点以下１桁に丸め、これを千倍することにより番手（ｔ）を求める。
ｔ＝（ｍ／ｌ）×１０００
ｔ：番手（ＴＥＸ）、ｍ：試験片の質量（ｇ）、ｌ：試験片の長さ（ｍ）
また、本実施形態のガラス長繊維強化難燃性ポリアミド樹脂組成物を構成するポリアミド樹脂組成物ペレット中の（Ｂ）ガラス繊維の繊維長さは、機械的強度及び難燃性の観点から、好ましくは５〜１５ｍｍであり、好ましくは６〜１３ｍｍ、より好ましくは８〜１２ｍｍである。また、ペレット長さと、ペレット中の（Ｂ）ガラス繊維長さとは実質同一であることが好ましい。
本実施形態のガラス長繊維強化難燃性ポリアミド組成物を構成するポリアミド樹脂組成物ペレットの長さは５〜１５ｍｍであり、好ましくは６〜１３ｍｍ、より好ましくは８〜１２ｍｍである。
（Ｂ）ガラス繊維の配合量は機械的強度と成形品の表面外観との観点から、前記（Ａ）ポリアミド樹脂組成物３０〜５０質量部に対して、（Ｂ）５０〜７０質量部であり、好ましくは５０〜６５質量部、より好ましくは５０〜６０質量部である。
【００２７】
（（Ｃ）高級脂肪酸金属塩）
本実施形態のガラス長繊維強化難燃性ポリアミド樹脂組成物は、（Ｃ）高級脂肪酸金属塩（以下、（Ｃ）成分と記載する場合もある。）を含有する。
前記（Ｃ）高級脂肪酸金属塩としては、以下に限定されるものではないが、例えば、カプリン酸、ラウリン酸、ミリスチン酸、パルミチン酸、ステアリン酸、ベヘニン酸、セロチン酸、モンタン酸、メリシン酸、オレイン酸、エルカ酸等の炭素数９以上の高級脂肪族カルボン酸のナトリウム塩、リチウム塩、カルシウム塩、マグネシウム塩、亜鉛塩、アルミニウム塩等が挙げられるが、成形時の可塑化性、離型性、成形品のガス焼け防止の観点から、モンタン酸金属塩、具体的にはモンタン酸ナトリウム、モンタン酸カルシウムが好ましい。
（Ｃ）高級脂肪酸金属塩の配合量は、成形時の可塑化性、離型性の観点から、上述したポリアミド樹脂組成物１００質量部に対して、０．０１〜０．５質量部であり、好ましくは０．０２〜０．４質量部、より好ましくは０．０３〜０．３質量部である。
【００２８】
（（Ｄ）着色マスターバッチペレット）
本実施形態のガラス長繊維強化難燃性ポリアミド樹脂組成物は、（Ｄ）着色マスターバッチペレット（以下、（Ｄ）成分と記載する場合もある。）を含有する。
前記（Ｄ）着色マスターバッチペレットは、着色剤として有機染料及び／又は無機顔料を含有するポリアミド樹脂ペレットである。
着色剤の種類及び含有量については、特に制限はないが、得られるガラス長繊維強化ポリアミド樹脂組成物の機械的物性や成形品の表面外観を損なわない範囲で選択することが好ましい。
有機染料の場合は、以下に限定されるものではないが、例えば、ニグロシン、アジン系ブラック、ペリノンレッド、ペリノンオレンジ、アントラキノンブルー、アントラキノンレッドなどが挙げられ、無機顔料の場合は、以下に限定されるものではないが、例えば、硫化亜鉛、フタロシアニン、カーボンブラック、酸化チタン等が挙げられる。
（Ｄ）着色マスターバッチペレットを構成するベース樹脂であるポリアミド樹脂としては、特に制限はないが、（Ａ）ポリアミド樹脂組成物の（ａ−１）ポリアミド６６／６Ｉ共重合体と同じであることが、成形時の可塑化性及び成形品の表面外観の観点から好ましい。
【００２９】
なお、後述する〔ガラス長繊維強化難燃性ポリアミド樹脂組成物の製造方法〕において説明するように、（Ｃ）高級脂肪酸金属塩及び（Ｄ）着色マスターバッチペレットの添加方法としては、樹脂組成物の成形機への食い込み性を改良し、可塑化性を安定させ、少量の添加量で優れた離型性を示し、表面外観に優れた成形品が得られるという観点から、上述した（Ａ）成分と（Ｂ）成分を含有するポリアミド樹脂組成物ペレットに外部添加する方法が好ましい。
外部添加の方法としては、特に制限は無く、例えば、前記ポリアミド樹脂組成物ペレットと、（Ｃ）高級脂肪酸金属塩及び（Ｄ）着色マスターバッチペレットとをドライブレンドする方法、前記ポリアミド樹脂組成物ペレット表面と、前記（Ｄ）着色マスターバッチペレット表面に、（Ｃ）高級脂肪酸金属塩をコーティングする方法等が挙げられる。
また、（Ｃ）高級脂肪酸金属塩は必要に応じて、内部添加することも可能である。
【００３０】
（添加剤）
また、本実施形態のガラス長繊維強化難燃性ポリアミド樹脂組成物は、所望に応じて種々の添加剤を配合することが可能である。
添加剤の具体例としては、以下に限定されるものではないが、例えば、銅化合物及びリン化合物等のポリアミド用熱安定剤、ヒンダードフェノール及びヒンダードアミン等の酸化劣化防止剤、マンガン化合物等の光安定剤、タルク、ボロンナイトライド等の核剤、炭酸カルシウム、ウオラストナイト、カオリン、焼成カオリン及びマイカ等のミネラルフィラー、可塑剤、帯電防止剤、ポリアミド以外の熱可塑性樹脂等が挙げられる。
これらの添加剤は、原料である（ａ−１）ポリアミド６６／６Ｉ共重合体の重合時に添加することや、単軸または二軸押出機により上記（Ａ）ポリアミド樹脂組成物や上記（Ｄ）着色マスターバッチペレットを得る際に配合して溶融混練してもよい。また、添加剤をマスターバッチブレンドにして、上記ガラス長繊維強化難燃性ポリアミド樹脂組成物を得る工程４で配合したり、上記ガラス長繊維強化難燃性ポリアミド樹脂組成物を射出成形する際に配合したりしてもよい。
【００３１】
〔ガラス長繊維強化難燃性ポリアミド樹脂組成物の製造方法〕
本実施形態のガラス長繊維強化難燃性ポリアミド樹脂組成物の製造方法としては、いわゆるプルトルージョン法を適用できる。
先ず、（ａ−１）硫酸相対粘度（ηｒ）が１．８０〜２．５０であるポリアミド６６／６Ｉ共重合体５０〜９０質量％、（ａ−２）臭素系難燃剤９〜３５質量％、及び（ａ−３）酸化アンチモン１〜１５質量％を、押出機で溶融混練して、（Ａ）ポリアミド樹脂組成物を得る（工程１）。前記溶融混練する押出機としては、単軸又は二軸押出機を用いることができる。
次に、得られた（Ａ）ポリアミド樹脂組成物を、含浸ダイ内で（Ｂ）ＴＥＸ数が３０００〜４０００、モノフィラメントの平均繊維径が１５〜１８μｍであるガラス繊維ロービング束に含浸させて、樹脂含浸ガラス繊維ロービング束を得る（工程２）。
前記含浸させる際の（Ａ）ポリアミド樹脂組成物の樹脂温度は、優れた含浸性とポリアミド樹脂の分解を抑制する観点から、ポリアミド樹脂の融点＋１０℃〜３００℃であることが好ましい。より好ましい範囲は融点＋１５℃〜２９５℃、さらに好ましくは融点＋２０℃〜２９０℃である。ここで言う（Ａ）ポリアミド樹脂組成物の樹脂温度とは押出機の含浸ダイに最も近いバレルの温度と定義する。
（Ａ）ポリアミド樹脂組成物の熱滞留時間は、（ａ−１）ポリアミド６６／６Ｉ共重合体及び（ａ−２）臭素系難燃剤の分解を抑制する観点から７分以内とすることが好ましい。より好ましい範囲としては６分以内であり、さらに好ましい範囲としては５分以内である。
ここで言う（Ａ）ポリアミド樹脂組成物の熱滞留時間とは、（Ｂ）ガラス繊維ロービング束に（Ａ）ポリアミド樹脂組成物を含浸させる含浸ダイでの熱滞留時間と定義し、下記式（１）にて求められる。
【００３２】
【数１】
2014001336.tif 000002
【００３３】
次に、得られた樹脂含浸ガラス繊維ロービング束を、紡口から連続的に引き取り、ストランドを得る。得られたストランドをペレタイズしてペレットと実質的に同一長さのガラス繊維を含む、長さが５〜１５ｍｍであるペレットを得る（工程３）。
次に、前記ペレットに（Ｃ）高級脂肪酸金属塩及び（Ｄ）着色マスターバッチペレットを外部添加する（工程４）。
【００３４】
上記（工程１）〜（工程４）において、（Ａ）成分〜（Ｄ）成分の量を調整し、（Ａ）成分と（Ｂ）成分の合計量を１００質量部としたとき、（Ａ）３０〜５０質量部、（Ｂ）５０〜７０質量部、（Ｃ）０．０１〜０．５質量部、（Ｄ）１〜１０質量部であるガラス長繊維強化難燃性ポリアミド樹脂組成物を得る。
【００３５】
〔ガラス長繊維強化難燃性ポリアミド樹脂組成物の用途〕
本実施形態のガラス長繊維強化難燃性ポリアミド樹脂組成物は、安定した難燃性を有し、高い耐衝撃性、優れた成形品外観を有する。したがって、当該ガラス長繊維強化難燃性ポリアミド樹脂組成物は、電磁開閉器部品やブレーカー部品において好適に利用できる。
【実施例】
【００３６】
以下、具体的な実施例と比較例を挙げて本発明について詳細に説明するが、本発明は以下の実施例に限定されるものではない。
【００３７】
実施例及び比較例に用いた原材料、ガラス長繊維強化難燃性ポリアミド樹脂組成物及び成形体の特性の各種測定方法を以下に示す。
【００３８】
〔原材料〕
（（ａ−１）ポリアミド６６／６Ｉ共重合体）
（ａ−１）ポリアミド６６／６Ｉ共重合体として、下記（ａ−１−１）〜（ａ−１−３）を用いた。
（ａ−１−１）：ポリアミド６６／６Ｉ（６６成分：８５質量％、６Ｉ成分：１５質量％、硫酸相対粘度：２．３、融点：２４５℃）
前記（ａ−１−１）の製造方法
アジピン酸及びヘキサメチレンジアミンの等モル塩１．７ｋｇと、イソフタル酸及びヘキサメチレンジアミンの等モル塩０．３ｋｇと、酢酸３ｇと、純水２．０ｋｇとを、５リットルオートクレーブに仕込み、よく撹拌しながら、前記オートクレーブ内を充分に窒素置換した。撹拌を継続しながらオートクレーブ内温度を室温から２２０℃まで１時間で昇温した。この後、オートクレーブの内圧を１．８ＭＰａになるように、水を反応系外に除去しながら２時間かけてオートクレーブ内温度を２６０℃に昇温した。その後、加熱をやめ、オートクレーブを密閉し、８時間かけて室温まで冷却し、ポリアミド６６／６Ｉ共重合体約１．６ｋｇ得た。得られたポリアミド６６／６Ｉ共重合体を粉砕し、１０リットルのエバポレータを用い、窒素気流下２００℃で１０時間固相重合させて、（ａ−１−１）を得た。固相重合によって硫酸相対粘度ηrは、１．５から２．３に上昇した。
なお、表１、表２中、カッコ内に硫酸相対粘度を付記した。
【００３９】
（ａ−１−２）：ポリアミド６６／６Ｉ（６６成分：８５質量％、６Ｉ成分：１５質量％、硫酸相対粘度：２．６、融点：２４５℃）
前記（ａ−１−２）の製造方法
固相重合の時間を１４時間に変更した以外は、前記（ａ−１−１）と同様の製造方法で製造し、（ａ−１−２）を得た。
硫酸相対粘度は、ＪＩＳ  Ｋ６８１０に準拠して、以下の方法により測定した。
すなわち、ポリアミド樹脂０．５ｇを９６．５％硫酸溶液５０ｍＬに溶解し、ウベローデ粘度計を使用して２５±０．０５℃の条件下にて試料溶液の流下秒数を測定し、以下の式に基づき算出した。
ηr＝（ｔ−ｔ0）／ｔ0
ｔ：試料溶液の流下秒数（秒），ｔ0：ブランク硫酸の流下秒数（秒）
融点は、パーキン・エルマー社製ＤＳＣ７を用いて、８０℃にて５分間保持し、２０℃／分の速度で一旦３００℃まで昇温した後、２０℃／分で４０℃まで降温させ、再び２０℃／分で昇温して測定した。この時の融解に基づく吸熱ピークを融点とした。
【００４０】
（ａ−１−３）：ポリアミド６６／６Ｉ（６６成分：８５質量％、６Ｉ成分：１５質量％、硫酸相対粘度：１．５、融点：２４５℃）
前記（ａ−１−３）の製造方法
固相重合を行わなかった以外は、前記（ａ−１−１）と同様の製造方法で製造し、（ａ−１−３）を得た。
【００４１】
（ａ−１−４）：ポリアミド６６（商品名：レオナ１２００Ｓ０１１、旭化成ケミカルズ製、硫酸相対粘度：２.４、融点：２６０℃）
【００４２】
（（ａ−２）臭素系難燃剤）
（ａ−２）臭素系難燃剤として、下記（ａ−２−１）を用いた。
（ａ−２−１）：臭素化ポリスチレン（商品名：ＳＡＹＴＥＸ  ＨＰ−３０１０、アルベマール日本株式会社製）
【００４３】
（（ａ−３）酸化アンチモン）
（ａ−３）：難燃助剤として、下記（ａ−３−１）を用いた。
（ａ−３−１）：三酸化二アンチモン（商品名：ＡＮ−８００（Ｔ）、第一工業製薬株式会社製）
【００４４】
（（Ｂ）ガラス繊維）
ガラス繊維としては、下記（ｂ−１）〜（ｂ−３）を用いた。
（ｂ−１）：ガラス繊維ロービング（商品名：ＥＲ４３０１Ｈ、重慶国際複合材料有限公司製、モノフィラメントの平均繊維径：１７μｍ、ＴＥＸ数：１２００ＴＥＸ）
（ｂ−２）：ガラス繊維ロービング（商品名：Ｔ−４４８Ｎ、日本電気硝子（株）製、モノフィラメントの平均繊維径：１７μｍ、ＴＥＸ数：２４００ＴＥＸ）
（ｂ−３）：ガラス繊維ロービング（モノフィラメントの平均繊維径：１０μｍ、ＴＥＸ数：３６００ＴＥＸ）
なお、前記モノフィラメントの平均繊維径は、走査型電子顕微鏡を用いて任意に１００本のモノフィラメントの繊維径を測定し、得られた各測定値を平均することにより算出した。
ＴＥＸ数は、ＪＩＳ  Ｒ３９１１に準拠して求めた。
具体的には、下記式に従い、（ｍ／ｌ）を算出し、ＪＩＳ  Ｚ８４０１によって小数点以下１桁に丸め、これを千倍することにより番手（ｔ）を求めた。
ｔ＝（ｍ／ｌ）×１０００
ｔ：番手（ＴＥＸ）、ｍ：試験片の質量（ｇ）、ｌ：試験片の長さ（ｍ）
【００４５】
（（Ｃ）高級脂肪酸金属塩）
（Ｃ）：高級脂肪酸金属塩として、下記（ｃ−１）を用いた。
（ｃ−１）：モンタン酸カルシウム（商品名：Ｌｉｃｏｍｏｎｔ ＣａＶ １０２、クラリアントジャパン（株）製）
【００４６】
（（Ｄ）着色マスターバッチペレット）
（Ｄ）：着色マスターバッチペレットとして、下記（ｄ−１）を用いた。
（ｄ−１）：黒着色ＭＢ（商品名：ＮＹＬＯＮＢＬＡＣＫ  ７６９８、大日本インキ化学（株）製）
【００４７】
〔ガラス長繊維強化難燃性ポリアミド樹脂組成物、その成形品の特性の各種測定方法〕
（曲げ弾性率、曲げ強度、及びシャルピー衝撃強度）
射出成形機（ＦＮ−３０００、スクリュー径４０ｍｍ、日精樹脂工業（株）製）を用いて、シリンダー温度をポリアミド樹脂の融点＋５０℃、金型温度を８０℃、射出圧力６５ＭＰａ、射出時間５秒、冷却時間２５秒、スクリュー回転数２００ｒｐｍの成形条件にて、ＩＳＯ ３１６７に準じた多目的試験片Ａ形を成形した。
さらに、多目的試験片Ａ形を、曲げ試験用試験片、ノッチ付きシャルピー衝撃強さ試験用試験片に切削加工した。
前記曲げ試験用試験片を用いて、ＩＳＯ １７８に準じて、オートグラフ（島津製作所製：ＡＧ−５０００Ｄ形）で、クロスヘッドスピード５ｍｍ／ｍｉｎ、スパン６４ｍｍの条件下で、曲げ弾性率及び曲げ強度の測定を行った。
前記ノッチ付きシャルピー衝撃強さ試験用試験片を用いて、ＩＳＯ １７９に準じて、シャルピー衝撃強さ試験装置（東洋精機製作所（株）：ＤＧ−Ｃ（Ａ、Ｂ）シャルピー法）により、シャルピー衝撃強さの測定を行った。
【００４８】
〔難燃性試験〕
射出成形機（ＦＮ−３０００、スクリュー径４０ｍｍ、日精樹脂工業（株）製）を用いて、シリンダー温度をポリアミド樹脂の融点＋５０℃、金型温度を８０℃、射出圧力６５ＭＰａ、射出時間５秒、冷却時間２５秒、スクリュー回転数２００ｒｐｍの成形条件で、得られたペレットから、長さ１２５ｍｍ、幅１３ｍｍ、厚み０．８０ｍｍの試験片を成形した。
前記試験片の燃焼性を、ＵＬ９４（米国Ｕｎｄｅｒ Ｗｒｉｔｅｒｓ Ｌａｂｏｒａｔｏｒｉｅｓ Ｉｎｃで定められた規格）の方法に従い測定した。
【００４９】
〔燃焼性試験〕
射出成形機（ＦＮ−３０００、スクリュー径４０ｍｍ、日精樹脂工業（株）製）を用いて、シリンダー温度をポリアミド樹脂の融点＋５０℃、金型温度を８０℃、射出圧力６５ＭＰａ、射出時間５秒、冷却時間２５秒、スクリュー回転数２００ｒｐｍの成形条件で、長さ１２５ｍｍ、幅１３ｍｍ、厚み２．０ｍｍの試験片を成形した。
前記試験片の燃焼性を、ＧＷＦＩ（ＩＥＣ６０６９５−２−１２で定められた規格）の方法に従い測定した。
【００５０】
〔可塑化性評価（射出成形時の可塑化時間のバラツキ評価）〕
日精樹脂社製ＰＳ−４０Ｅ５Ａ射出成形機により、シリンダー温度２９０℃、金型温度８０℃、射出時間１０秒、冷却時間１０秒、休止時間０秒、射出圧力５５ＭＰａの一定条件下で、短冊を２００ショット連続成形する際の可塑化時間をそれぞれ測定し、バラツキ時間を求めた。
なお、バラツキ時間に関しては、「最大可塑化時間」と「最小可塑化時間」幅を測定し、表１、２中、±を付した数値により表し、この絶対値が小さいほど良好であると評価した。
【００５１】
〔成形品外観（ガラス繊維の塊、ガス焼け）〕
射出成形機（ＦＮ−３０００、スクリュー径４０ｍｍ、日精樹脂工業（株）製）を用いて、シリンダー温度をポリアミド樹脂の融点＋５０℃、金型温度を８０℃、射出圧力５０ＭＰａ、射出時間５秒、冷却時間２５秒、スクリュー回転数２００ｒｐｍの成形条件で、平板プレート（１５ｃｍ×１５ｃｍ、厚さ４ｍｍ）を射出成形し、得られた平板プレート１０枚を目視にて観察した。
成形品表面にガラス繊維の塊が観察されなかった場合は○、ガラス繊維の塊が１箇所でも観察された場合は×と判定した。
また、成形品表面にガス焼けによる変色が観察されなかった場合は○、１箇所でもガス焼けによる変色が観察された場合は×と判定した。
成形品外観の評価として、上記２つの評価のいずれもが「○」であった場合、良好：○とし、いずれか一方でも「×」であった場合、不良：×とした。
【００５２】
ガラス長繊維強化難燃性ポリアミド樹脂組成物を以下の通り製造した。
〔実施例１〜４〕
二軸押出機（商品名：ＺＳＫ２５、Ｃｏｐｅｒｉｏｎ社製）におけるトップフィード口より、下記表１に示す割合で、（ａ−１−１）ポリアミド６６／６Ｉ、（ａ−２−１）臭素化ポリスチレン、及び（ａ−３−１）三酸化二アンチモンを供給し、シリンダー設定温度をポリアミド樹脂の融点＋４０℃、スクリュー回転数３００ｒｐｍで、溶融混練して、（Ａ）ポリアミド樹脂組成物を得た。
得られた（Ａ）ポリアミド樹脂組成物を、長繊維強化樹脂製造装置（ＫＯＳＬＦＰ−２１２、（株）神戸製鋼所製）における樹脂含浸用ローラーを供えた含浸ダイ（容積：３７５ｃｃ）に供給した。
一方、３本の（ｂ−１）ガラス繊維ロービングを、（Ｂ）ガラス繊維ロービング束（ＴＥＸ数：３６００（ＴＥＸ））として、ロービング台より、下記表１に示す割合で、上述の溶融状態の（Ａ）ポリアミド樹脂組成物が充填されている含浸ダイのクロスヘッドに導入して、含浸ダイ内で（Ａ）ポリアミド樹脂組成物を（Ｂ）ガラス繊維ロービング束に含浸させて、ポリアミド樹脂組成物含侵ガラス繊維ロービング束を得た。
得られたポリアミド樹脂組成物含浸ガラス繊維ロービング束を、紡口（直径２．２ｍｍ）より連続的に引き取り、１本のストランドを得た。
当該ストランドを、水冷バス中で冷却固化した。冷却固化したストランドをペレタイザーにより、ポリアミド樹脂組成物ペレット（長さ１０ｍｍ、直径２．２ｍｍ）とした。
当該ポリアミド樹脂組成物ペレット中のガラス繊維長さは１０ｍｍであった。
その後、得られたペレットに（ｃ−１）モンタン酸カルシウムと、（ｄ−１）黒着色ＭＢを下記表１に示す割合で外部添加し、ドライブレンドすることにより、ガラス長繊維強化難燃性ポリアミド樹脂組成物を得た。評価結果を表１に示す。
【００５３】
〔比較例１〕
（ａ−１）として、（ａ−１−２）ポリアミド６６／６Ｉを用いた。その他の条件は、実施例１と同様の方法で、ガラス長繊維強化難燃性ポリアミド樹脂組成物を得た。表１に評価結果を示す。
比較例１で得られたガラス長繊維強化難燃性ポリアミド樹脂組成物は、実施例１で得られたものと比較して、（Ａ）ポリアミド樹脂組成物のガラス繊維ロービング束への含浸性が悪く、得られたペレットの毛羽立ちが多いため、成形時の可塑化性が悪くなり、また得られた成形品の衝撃強さが低く、成形品表面外観に劣ることが分かった。
【００５４】
〔比較例２〕
（ａ−１）として、（ａ−１−３）ポリアミド６６／６Ｉを用いた。その他の条件は、実施例１と同様の方法で、ガラス長繊維強化難燃性ポリアミド樹脂組成物を得た。表１に評価結果を示す。
比較例２で得られたガラス長繊維強化難燃性ポリアミド樹脂組成物は、実施例１で得られたものと比較して、機械的強度に劣ることが分かった。
【００５５】
〔比較例３〕
（ａ−１）として、（ａ−１−４）ポリアミド６６を用いた。その他の条件は、実施例１と同様の方法で、ガラス長繊維強化難燃性ポリアミド樹脂組成物を得た。表１に評価結果を示す。
比較例３で得られたガラス長繊維強化難燃性ポリアミド樹脂組成物は、実施例１で得られたものと比較して、成形品の表面外観に劣ることが分かった。
【００５６】
〔比較例４〕
１本の（ｂ−２）ガラス繊維ロービングを含浸ダイのクロスヘッドに導入した。その他の条件は、実施例１と同様の方法で、ガラス長繊維強化難燃性ポリアミド樹脂組成物を得た。  表１に評価結果を示す。
比較例４で得られたガラス長繊維強化難燃性ポリアミド樹脂組成物は、実施例１で得られたものと比較して、機械的強度に劣るだけでなく、（Ａ）ポリアミド樹脂組成物のガラス繊維ロービング束への含浸性が悪く、得られたペレットの毛羽立ちが多いため、成形時の可塑化性が悪くなり、成形品表面外観に劣ることが分かった。
【００５７】
〔比較例５〕
（Ｂ）ガラス繊維として（ｂ−３）ガラス繊維ロービングを用いた。その他の条件は、実施例１と同様の方法で、ガラス長繊維強化難燃性ポリアミド樹脂組成物を得た。表１に評価結果を示す。
比較例５で得られたガラス長繊維強化難燃性ポリアミド樹脂組成物は、実施例１で得られたものと比較して、成形品の機械的強度に劣ることが分かった。
【００５８】
〔比較例６〕
ペレタイザーにより、ペレットの長さを３ｍｍにカッティングした。その他の条件は、実施例１と同様の方法で、ガラス長繊維強化難燃性ポリアミド樹脂組成物を得た。表１に評価結果を示す。
比較例６で得られたガラス長繊維強化難燃性ポリアミド樹脂組成物は、実施例１で得られたものと比較して、成形品の機械的強度が著しく劣ることが分かった。
【００５９】
【表１】
2014001336.tif 000003
【００６０】
〔比較例７〜１０〕
実施例１〜４と同様に、表２に示す割合で（Ａ）ポリアミド樹脂組成物、（Ｂ）ガラス繊維を用いた。その他の条件は、実施例１と同様の方法で、ガラス長繊維強化難燃性ポリアミド樹脂組成物を得た。表２に評価結果を示す。
比較例７で得られたガラス長繊維強化難燃性ポリアミド樹脂組成物は、実施例１で得られたものと比較して、難燃性に劣ることがわかった。
比較例８で得られたガラス長繊維強化難燃性ポリアミド樹脂組成物は、実施例１で得られたものと比較して、成形品の機械的強度、特に耐衝撃性に劣り、更には成形品外観も劣ることがわかった。
比較例９で得られたガラス長繊維強化難燃性ポリアミド樹脂組成物は、実施例１で得られたものと比較して、成形品の機械的強度が著しく劣ることがわかった。
比較例１０で得られたガラス長繊維強化難燃性ポリアミド樹脂組成物は、ペレットの割れや毛羽立ちが酷く、成形時にペレットが食い込まずに成形することができなかった。
【００６１】
〔比較例１１〕
（Ｃ）高級脂肪酸金属塩を配合しなかった。その他の条件は、実施例１と同様の方法で、ガラス長繊維強化難燃性ポリアミド樹脂組成物を得た。表２に評価結果を示す。
比較例１１で得られたガラス長繊維強化難燃性ポリアミド樹脂組成物は、実施例１で得られたものと比較して、成形時の可塑化性が不安定になり、成形品表面外観に劣ることがわかった。
【００６２】
〔比較例１２〕
（Ｄ）着色マスターバッチペレットを配合しなかった。その他の条件は、実施例１と同様の方法で、ガラス長繊維強化難燃性ポリアミド樹脂組成物を得た。表２に評価結果を示す。
比較例１２で得られたガラス長繊維強化難燃性ポリアミド樹脂組成物は、実施例１で得られたものと比較して、可塑化性が著しく不安定になり、成形品表面外観に劣ることがわかった。
【００６３】
〔比較例１３〕
（Ｃ）高級脂肪酸金属塩を１質量部配合した。その他の条件は、実施例１と同様の方法で、ガラス長繊維強化難燃性ポリアミド樹脂組成物を得た。表２に評価結果を示す。
比較例１３で得られたガラス長繊維強化難燃性ポリアミド樹脂組成物は、実施例１で得られたものと比較して、成形時の可塑化性が不安定になり、成形品表面外観に劣るだけでなく、難燃性が著しく劣ることがわかった。
【００６４】
〔比較例１４〕
（Ｄ）着色マスターバッチペレットを１５質量部配合した。その他の条件は、実施例１と同様の方法で、ガラス長繊維強化難燃性ポリアミド樹脂組成物を得た。表２に評価結果を示す。
比較例１４で得られたガラス長繊維強化難燃性ポリアミド樹脂組成物は、実施例１で得られたものと比較して、成形品の機械的強度に劣るだけでなく、難燃性が著しく劣ることがわかった。
【００６５】
【表２】
2014001336.tif 000004
【産業上の利用可能性】
【００６６】
本実施形態のガラス長繊維強化難燃性ポリアミド樹脂組成物は、電気・電子分野の部品、自動車分野の電装部品等の部品材料として、産業上の利用可能性がある。